(57)【要約】【課題】耐ＬＬＣ性能と接着性と初期シール性とを向上させ、ＶＯＣ含有量が抑制された、自動車ＬＬＣシール用室温硬化性オルガノポリシロキサン組成物を提供する。【解決手段】（Ａ）オルガノポリシロキサン、（Ｂ）無機質充填剤、（Ｃ）加水分解性オルガノシラン化合物及び／又はその部分加水分解縮合物、（Ｄ）Ｒ２ＳｉＯ１／２単位及びＳｉＯ４／２単位を含み、Ｒ２が非置換又は置換された炭素数１〜６の１価炭化水素基であり、ＳｉＯ４／２単位に対するＲ２ＳｉＯ１／２単位のモル比が０．５〜１．５であり、かつケイ素原子に結合したヒドロキシ基を０．０１〜０．１モル／１００ｇ有する、数平均分子量が４，０００〜１０，０００である粉体の三次元網状構造オルガノポリシロキサン樹脂、（Ｅ）シランカップリング剤及び／又はその部分加水分解縮合物、及び（Ｆ）硬化触媒、を含有する自動車ＬＬＣシール用室温硬化性オルガノポリシロキサン組成物。【選択図】なし【特許請求の範囲】
【請求項１】
（Ａ）下記一般式（１）で示される２３℃における粘度が２，０００ｍＰａ・ｓ以上のオルガノポリシロキサン：１００質量部、
ＨＯ−（ＳｉＲ１２Ｏ）ａ−Ｈ          （１）
（式（１）中、Ｒ１は炭素数１〜１０の非置換又は置換一価炭化水素基であり、各Ｒ１は互いに同一であっても異種の基であってもよい。ａは１００以上の整数である。）
（Ｂ）無機質充填剤：１〜５００質量部、
（Ｃ）ケイ素原子に結合した加水分解性基を分子中に３個以上有する加水分解性オルガノシラン化合物及び／又は該加水分解性オルガノシラン化合物の部分加水分解縮合物：０．１〜４０質量部、
（Ｄ）Ｒ２３ＳｉＯ１／２単位及びＳｉＯ４／２単位を含み、ＳｉＯ４／２単位に対するＲ２３ＳｉＯ１／２単位のモル比が０．５〜１．５であり、かつケイ素原子に結合したヒドロキシ基を０．０１〜０．１モル／１００ｇ有する、数平均分子量が４，０００〜１０，０００である粉体の三次元網状構造オルガノポリシロキサン樹脂：３〜２０質量部、
（式中、Ｒ２は独立に非置換又は置換の炭素数１〜６の１価炭化水素基を表す。）
（Ｅ）下記一般式（２）で示されるシランカップリング剤及び／又はその部分加水分解縮合物：０．０１〜５質量部、
Ｒ３Ｒ４ｂＳｉ（ＯＲ５）３−ｂ          （２）
（式（２）中、Ｒ３は、窒素原子、硫黄原子及び酸素原子から選ばれるいずれか一つ以上の原子を少なくとも１個有する炭素数１〜２０の一価炭化水素基である。Ｒ５、Ｒ４は、それぞれ独立に、炭素数１〜１０の非置換又は置換一価炭化水素基である。ｂは０、１又は２である。）、及び
（Ｆ）硬化触媒：０．０１〜２０質量部
を含有する自動車ロングライフクーラントシール用室温硬化性オルガノポリシロキサン組成物。
【請求項２】
（Ｄ）成分の粉体の三次元網状構造オルガノポリシロキサン樹脂が、更に、Ｒ６２ＳｉＯ２／２単位及びＲ７ＳｉＯ３／２単位を含み、ＳｉＯ４／２単位に対するＲ６２ＳｉＯ２／２単位のモル比が０より多く１．０以下であり、ＳｉＯ４／２単位に対するＲ７ＳｉＯ３／２単位のモル比が０より多く１．０以下である、請求項１に記載の自動車ロングライフクーラントシール用室温硬化性オルガノポリシロキサン組成物。
【請求項３】
（Ｂ）成分の無機質充填剤が、表面処理剤により処理された、炭酸カルシウム、煙霧質シリカ、沈降性シリカ、カーボンブラック及び酸化アルミニウムから選択される少なくとも１種である請求項１又は請求項２に記載の自動車ロングライフクーラントシール用室温硬化性オルガノポリシロキサン組成物。
【請求項４】
（Ｅ）成分のシランカップリング剤が、下記一般式（３）
【化１】
2018184520.tif 000065
（式（３）中、Ｒ８、Ｒ９は、それぞれ独立に、炭素数１〜１０の非置換一価炭化水素基であり、ｃは１〜３の整数である。ただしｃが３であるとき、Ｒ９は水素原子である。Ｒ１０は炭素数１〜１０の二価炭化水素基であり、Ｒ１１は芳香環と二価鎖状脂肪族炭化水素基とを含む炭素数７〜１０の二価炭化水素基である。ＮＨ基及びＮＨ２基の少なくとも一方は、Ｒ１１の二価鎖状脂肪族炭化水素基を介して芳香環に結合する。）で示される加水分解性オルガノシラン化合物及び／又はその部分加水分解縮合物を含有するものである請求項１ないし請求項３のいずれか一項に記載の自動車ロングライフクーラントシール用室温硬化性オルガノポリシロキサン組成物。
【請求項５】
請求項１ないし請求項４のいずれか１項に記載の自動車ロングライフクーラントシール用室温硬化性オルガノポリシロキサン組成物を含む硬化物である自動車ロングライフクーラントシール材。
【発明の詳細な説明】
【技術分野】
【０００１】
本発明は、自動車ロングライフクーラント（Ｌｏｎｇ  Ｌｉｆｅ  Ｃｏｏｌａｎｔ、以下、ＬＬＣ）シール材として好適に用いられる自動車ＬＬＣシール用室温硬化性オルガノポリシロキサン組成物に関する。本発明は、特に、耐ＬＬＣ性能に優れると共に、良好な接着性と硬化性を与える、該自動車ＬＬＣシール用室温硬化性オルガノポリシロキサン組成物、及び自動車ロングライフクーラントシール材に関する。
【背景技術】
【０００２】
自動車のＬＬＣ周辺のシール材については、従来、コルク、有機ゴム、アスベストなどで作られたガスケット、パッキング材が使用されている。しかしこれらの従来のガスケットやパッキング材は在庫管理及び作業工程が煩雑であるという不利があり、更に、それらのシール性能には信頼性がないという欠点がある。そのため、ＬＬＣシールの用途では、液体ガスケットとして、室温硬化性オルガノポリシロキサン組成物を利用したＦｏｒｍｅｄ  Ｉｎ  Ｐｌａｃｅ  Ｇａｓｋｅｔ（ＦＩＰＧ）方式が採用されている。
【０００３】
近年、クーラントの性能向上に伴い、ＬＬＣには種々の添加剤が配合されるようになる。そしてＦＩＰＧには、より高い耐ＬＬＣ性能が要求されている。ＬＬＣは基本的に水と混合させて使用される。そのため自動車ＬＬＣシール材は、ＬＬＣと水の混合物という、ＦＩＰＧに対して攻撃性の高い薬品存在下で高温条件に耐える必要がある。
【０００４】
特開２００２−２２６７０８（特許文献１）においては、二液混合型ＦＩＰＧに疎水化処理を行った充填剤を添加することにより、耐ＬＬＣ性能が向上することが報告されている。しかし、二液混合型ＦＩＰＧでは混合工程が追加されることから、生産工程での管理が煩雑になるという欠点がある。また、特開２０１６−１９９６８７（特許文献２）においては、耐水性の高い接着性付与剤を添加することで、耐ＬＬＣ性能の向上が報告される。しかし、近年、１００℃、１６８時間の浸漬条件より厳しい条件での耐ＬＬＣ性能向上が要求されている。さらに他の公知技術として、有機溶剤に溶解した三次元網状構造のオルガノポリシロキサン樹脂を組成物中に添加することで、耐ＬＬＣ性能を向上できることが知られている。しかし、近年の環境保護の高まりや現場作業員の健康管理の観点から、組成物中の揮発性有機化学物質（Ｖｏｌａｔｉｌｅ  Ｏｒｇａｎｉｃ  Ｃｏｍｐｏｕｎｄｓ、ＶＯＣ）を含む材料は好ましくない。
【先行技術文献】
【特許文献】
【０００５】
【特許文献１】特開２００２−２２６７０８号公報
【特許文献２】特開２０１６−１９９６８７号公報
【発明の概要】
【発明が解決しようとする課題】
【０００６】
本発明は、上記事情に鑑みなされたもので自動車ＬＬＣシールとして好適に用いられる自動車ＬＬＣシール用室温硬化性オルガノポリシロキサン組成物に関する。特に、本発明は、耐ＬＬＣ性能に優れると共に、良好な接着性と硬化性を与え、初期シール性を向上させ、さらにＶＯＣ含有量を低減した、該自動車ＬＬＣシール用室温硬化性オルガノポリシロキサン組成物を提供することを目的とする。
【課題を解決するための手段】
【０００７】
本発明者らは、上記目的を達成するため鋭意研究を重ねた結果、特定の分子量、ＳｉＯＨ（シラノール）基量を有する三次元網状構造のオルガノポリシロキサン樹脂（いわゆるシリコーンレジン）を粉体で室温硬化性オルガノポリシロキサン組成物に添加することで、該組成物から得られる硬化物（シリコーンゴム）の耐ＬＬＣ性能が向上することを見出し、本発明を完成した。
【０００８】
本発明は、下記の（Ａ）成分〜（Ｆ）成分を含有する自動車ＬＬＣシール用室温硬化性オルガノポリシロキサン組成物を提供するものである。
〔１〕
（Ａ）下記一般式（１）で示される２３℃における粘度が２，０００ｍＰａ・ｓ以上のオルガノポリシロキサン：１００質量部、
ＨＯ−（ＳｉＲ１２Ｏ）ａ−Ｈ          （１）
（式（１）中、Ｒ１は炭素数１〜１０の非置換又は置換一価炭化水素基であり、各Ｒ１は互いに同一であっても異種の基であってもよい。ａは１００以上の整数である。）
（Ｂ）無機質充填剤：１〜５００質量部、
（Ｃ）ケイ素原子に結合した加水分解性基を分子中に３個以上有する加水分解性オルガノシラン化合物及び／又は該加水分解性オルガノシラン化合物の部分加水分解縮合物：０．１〜４０質量部、
（Ｄ）Ｒ２３ＳｉＯ１／２単位及びＳｉＯ４／２単位を含み、ＳｉＯ４／２単位に対するＲ２３ＳｉＯ１／２単位のモル比が０．５〜１．５であり、かつケイ素原子に結合したヒドロキシ基を０．０１〜０．１モル／１００ｇ有する、数平均分子量が４，０００〜１０，０００である粉体の三次元網状構造オルガノポリシロキサン樹脂：３〜２０質量部、
（式中、Ｒ２は独立に非置換又は置換の炭素数１〜６の１価炭化水素基を表す。）
（Ｅ）下記一般式（２）で示されるシランカップリング剤及び／又はその部分加水分解縮合物：０．０１〜５質量部、
Ｒ３Ｒ４ｂＳｉ（ＯＲ５）３−ｂ          （２）
（式（２）中、Ｒ３は、窒素原子、硫黄原子及び酸素原子から選ばれるいずれか一つ以上の原子を少なくとも１個有する炭素数１〜２０の一価炭化水素基である。Ｒ５と、Ｒ４とは、それぞれ独立に、炭素数１〜１０の非置換又は置換一価炭化水素基である。ｂは０、１又は２である。）、及び
（Ｆ）硬化触媒：０．０１〜２０質量部
を含有する自動車ロングライフクーラントシール用室温硬化性オルガノポリシロキサン組成物。
【０００９】
〔２〕
本発明は、（Ｄ）成分の粉体の三次元網状構造オルガノポリシロキサン樹脂が、更に、Ｒ６２ＳｉＯ２／２単位及びＲ７ＳｉＯ３／２単位を含み、ＳｉＯ４／２単位に対するＲ６２ＳｉＯ２／２単位のモル比が０より多く１．０以下であり、ＳｉＯ４／２単位に対するＲ７ＳｉＯ３／２単位のモル比が、０より多く１．０以下である、〔１〕に記載の自動車ＬＬＣロングライフクーラントシール用室温硬化性オルガノポリシロキサン組成物を包含する。
【００１０】
〔３〕
本発明は、（Ｂ）成分の無機質充填剤が、表面処理剤により処理された、炭酸カルシウム、煙霧質シリカ、沈降性シリカ、カーボンブラック及び酸化アルミニウムから選択される少なくとも１種である〔１〕又は〔２〕に記載の自動車ロングライフクーラントシール用室温硬化性オルガノポリシロキサン組成物を包含する。
【００１１】
〔４〕
本発明は、（Ｅ）成分のシランカップリング剤が、下記一般式（３）
【化１】
2018184520.tif 000002
（式（３）中、Ｒ８、Ｒ９は、それぞれ独立に、炭素数１〜１０の非置換一価炭化水素基であり、ｃは１〜３の整数である。ただしｃが３であるとき、Ｒ９は水素原子である。Ｒ１０は炭素数１〜１０の二価炭化水素基であり、Ｒ１１は芳香環と二価鎖状脂肪族炭化水素基とを含む炭素数７〜１０の二価炭化水素基である。ＮＨ基及びＮＨ２基の少なくとも一方は、Ｒ１１の二価鎖状脂肪族炭化水素基を介して芳香環に結合する。）
で示される加水分解性オルガノシラン化合物及び／又はその部分加水分解縮合物を含有するものである〔１〕ないし〔３〕のいずれか一つに記載の自動車ロングライフクーラントシール用室温硬化性オルガノポリシロキサン組成物を包含する。
【００１２】
〔５〕
本発明は、〔１〕〜〔４〕のいずれかに記載の自動車ロングライフクーラントシール用室温硬化性オルガノポリシロキサン組成物を含む硬化物である自動車用ロングライフクーラントシール材を包含する。
【発明の効果】
【００１３】
本発明の組成物は、特に、耐ＬＬＣ性能に優れると共に、良好な接着性や初期シール性を有する硬化物（シリコーンゴム）を与え、ＶＯＣ含有量が抑制された自動車ロングライフクーラントシール用の室温硬化性オルガノポリシロキサン組成物である。
【発明を実施するための形態】
【００１４】
以下、本発明につき更に詳細に説明する。
［（Ａ）成分  オルガノポリシロキサン］
本発明に用いられる自動車ＬＬＣシール用室温硬化性オルガノポリシロキサン組成物の（Ａ）成分は、下記一般式（１）で示される。
ＨＯ−（ＳｉＲ１２Ｏ）ａ−Ｈ          （１）
（式（１）中、Ｒ１は炭素数１〜１０の非置換又は置換一価炭化水素基であり、Ｒ１は互いに同一であっても異種の基であってもよい。ａは１００以上の整数である。）
【００１５】
式（１）に示すように（Ａ）成分は、主鎖がジオルガノシロキサン単位の繰り返しからなり、分子鎖両末端がケイ素原子に結合した水酸基（シラノール基）で封鎖されている、２３℃における粘度が２，０００ｍＰａ・ｓ以上の、直鎖状のジオルガノポリシロキサンであり、本発明の組成物の主剤（ベースポリマー）として作用するものである。
【００１６】
上記式（１）中、Ｒ１は炭素数１〜１０、特に炭素数１〜６の非置換又は置換一価炭化水素基であり、例えば、メチル基、エチル基、プロピル基、ブチル基、ヘキシル基、オクチル基等のアルキル基；シクロヘキシル基等のシクロアルキル基；ビニル基、アリル基、プロペニル基、ブテニル基、ヘキセニル基等のアルケニル基；フェニル基、トリル基等のアリール基；ベンジル基、フェニルエチル基等のアラルキル基が挙げられる。あるいはこれらの炭化水素基の水素原子が部分的に塩素、フッ素、臭素といったハロゲン原子等で置換された基、例えばトリフルオロプロピル基などが挙げられる。Ｒ１は、メチル基、フェニル基が好ましく、メチル基が特に好ましい。このＲ１は同一の基であっても異種の基であってもよい。
【００１７】
式（１）中のａは１００以上の整数であればよく、好ましくは１００〜２，０００であり、より好ましくは１５０〜１，０００であり、特に好ましくは２００〜８００である。
【００１８】
（Ａ）成分のオルガノポリシロキサンの２３℃における粘度は２，０００ｍＰａ・ｓ以上であり、２，０００〜５００，０００ｍＰａ・ｓの範囲が好ましく、３，０００〜５００，０００ｍＰａ・ｓの範囲がより好ましく、５，０００〜１００，０００ｍＰａ・ｓの範囲が特に好ましい。なお、本発明において、粘度は回転粘度計（例えば、ＢＬ型、ＢＨ型、ＢＳ型、コーンプレート型等）により測定した値である。
【００１９】
また、本発明において、重合度（又は分子量）は、例えば、トルエン、テトラヒドロフラン（ＴＨＦ）等を展開溶媒としたゲルパーミエーションクロマトグラフィー（ＧＰＣ）分析におけるポリスチレン換算の数平均重合度（又は数平均分子量）等として求めることができる。
（Ａ）成分のオルガノポリシロキサンは、１種でもよく、２種以上を併用してもよい。
【００２０】
［（Ｂ）成分  無機質充填剤］
次に、（Ｂ）成分である無機質充填剤は、本発明の室温硬化性オルガノポリシロキサン組成物にゴム物性を付与するための補強性充填剤や非補強性充填剤である。
【００２１】
本充填剤としては、表面処理された又は無処理の次の無機質充填剤を例示できる。すなわち、焼成シリカ、煙霧質シリカ等の乾式シリカ、沈降性シリカ、ゾル−ゲル法シリカ等の湿式シリカなどのシリカ系充填剤；カーボンブラック、タルク、ベントナイト、炭酸カルシウム、炭酸亜鉛、炭酸マグネシウム、酸化カルシウム、酸化亜鉛、酸化マグネシウム、酸化アルミニウム、水酸化アルミニウム、等が例示される。その中でも炭酸カルシウム、煙霧質シリカ、沈降性シリカ、カーボンブラック、酸化アルミニウムが好ましく、より好ましくは無機質充填剤の表面が疎水化処理された、炭酸カルシウム、煙霧質シリカ、沈降性シリカ、カーボンブラック、酸化アルミニウムである。この場合、これらの無機質充填剤は、水分量が少ないことが好ましい。なお、該表面処理剤の種類、量や処理方法等について特に制限はないが、代表的には、クロロシラン、アルコキシシラン、オルガノシラザン等の有機ケイ素化合物や、脂肪酸、パラフィン、シランカップリング剤、チタンカップリング剤等の処理剤による公知の処理方法を適用できる。
【００２２】
（Ｂ）成分の無機質充填剤は、１種でもよく、２種以上を併用してもよい。
（Ｂ）成分の配合量は、（Ａ）成分のオルガノポリシロキサン１００質量部に対して１〜５００質量部の範囲であり、好ましくは２０〜３００質量部の範囲である。（Ｂ）成分の配合量が１質量部未満では、得られる室温硬化性オルガノポリシロキサン組成物が十分なゴム強度を得られないため、自動車ＬＬＣシール用の使用用途に適さないという問題が生じる。一方、５００質量部を超えると、カートリッジからの吐出が悪化し、並びに、保存安定性が低下するほか、得られるゴム物性の機械特性も低下してしまう。
【００２３】
［（Ｃ）成分  加水分解性オルガノシラン化合物及び／又はその部分加水分解縮合物］
本発明の（Ｃ）成分は架橋剤として機能し、一般に硬化剤と呼ばれる成分である。すなわち（Ｃ）成分は、得られる室温硬化性オルガノポリシロキサン組成物に、密閉条件下では良好な保存安定性を付与し、開封後または非密閉状態では該室温硬化性オルガノポリシロキサン組成物を空気中の水分と反応させてゴム化（三次元的に架橋し硬化）させる。
【００２４】
次に、（Ｃ）成分の、加水分解性オルガノシラン化合物は、ケイ素原子に結合した加水分解性基を分子中に３個以上有する。さらに該加水分解性基を分子中に２個有するオルガノシラン化合物を含むものを併用してもよい。また、（Ｃ）成分の、加水分解性オルガノシラン化合物の部分加水分解縮合物は、該加水分解性オルガノシラン化合物を部分的に加水分解縮合して生成する、残存加水分解性基を分子中に３個以上有するオルガノシロキサンオリゴマーである。さらに該残存加水分解性基を分子中に２個有するオルガノシロキサンオリゴマーを併用してもよい。（Ｃ）成分は、得られる組成物において、密閉条件下では組成物に良好な保存安定性を付与させ、かつ開封後は空気中の水分と反応しゴム化させるための、一般に硬化剤（架橋剤）と呼ばれる成分である。
【００２５】
（Ｃ）成分の加水分解性オルガノシラン化合物やその部分加水分解縮合物が有する加水分解性基としては、その全炭素原子数が１〜１０である。（Ｃ）成分に存在する加水分解性基としては、アルコキシ基、アルコキシアルコキシ基、アシロキシ基、アルケノキシ基、ケトオキシム基、アミノキシ基、及びアミド基が挙げられる。例えば、メトキシ基、エトキシ基、プロポキシ基等のアルコキシ基；メトキシエトキシ基、エトキシエトキシ基、メトキシプロポキシ基等のアルコキシアルコキシ基；アセトキシ基、オクタノイルオキシ基等のアシロキシ基；ビニロキシ基、イソプロペノキシ基、１−エチル−２−メチルビニルオキシ基等のアルケノキシ基；ジメチルケトオキシム基、メチルエチルケトオキシム基、メチルイソブチルケトオキシム基等のケトオキシム基；ジメチルアミノキシ基、ジエチルアミノキシ基等のアミノキシ基；Ｎ−メチルアセトアミド基、Ｎ−エチルアセトアミド基等のアミド基が挙げられる。
【００２６】
上記加水分解性基以外の、すなわち、加水分解性オルガノシラン化合物やその部分加水分解縮合物に存在するケイ素原子の加水分解性基が結合しない部位に結合する有機基としては、置換または非置換の、炭素原子数は１〜１８、好ましくは炭素原子数１〜１０の一価炭化水素基が挙げられる。例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；ビニル基、アリル基等のアルケニル基；フェニル基、トリル基、キシリル基、ナフチル基等のアリール基；ベンジル基、フェネチル基、フェニルプロピル基等のアラルキル基；が挙げられる。また、これらの炭化水素基の炭素原子に結合する水素原子の一部又は全部をフッ素、臭素、塩素等のハロゲン原子またはシアノ基で置換したものでもよい。例えば、３−クロロプロピル基、３，３，３−トリフルオロプロピル基等のハロゲン化アルキル基等が挙げられる。中でも、有機基として、メチル基、エチル基、プロピル基、ビニル基、フェニル基が好ましい。
【００２７】
（Ｃ）成分のシラン化合物としては、例えば、メチルトリメトキシシラン、エチルトリメトキシシラン、デシルトリメトキシシラン、ビニルトリメトキシシラン、フェニルトリメトキシシラン、メチルトリエトキシシラン、エチルトリエトキシシラン、ビニルトリエトキシシラン、フェニルトリエトキシシラン、テトラメトキシシラン、テトラエトキシシラン等のアルコキシシラン；メチルトリス（ジメチルケトオキシム）シラン、メチルトリス（メチルエチルケトオキシム）シラン、エチルトリス（メチルエチルケトオキシム）シラン、メチルトリス（メチルイソブチルケトオキシム）シラン、ビニルトリス（メチルエチルケトオキシム）シラン等のケトオキシムシラン；メチルトリ（メトキシメトキシ）シラン、エチルトリ（メトキシメトキシ）シラン、ビニルトリ（メトキシメトキシ）シラン、フェニルトリ（メトキシメトキシ）シラン、メチルトリ（エトキシメトキシ）シラン、エチルトリ（エトキシメトキシ）シラン、ビニルトリ（エトキシメトキシ）シラン、フェニルトリ（エトキシメトキシ）シラン、テトラ（メトキシメトキシ）シラン、テトラ（エトキシメトキシ）シラン等のアルコキシアルコキシシラン；メチルトリス（Ｎ，Ｎ−ジエチルアミノキシ）シラン等のアミノキシシラン；メチルトリス（Ｎ−メチルアセトアミド）シラン、メチルトリス（Ｎ−ブチルアセトアミド）シラン、メチルトリス（Ｎ−シクロヘキシルアセトアミド）シラン等のアミドシラン；メチルトリイソプロペノキシシラン、ビニルトリイソプロペノキシシラン、フェニルトリイソプロペノキシシラン等のアルケノキシシラン；メチルトリアセトキシシラン、ビニルトリアセトキシシラン等のアセトキシシランが挙げられる。
【００２８】
（Ｃ）成分のシラン化合物の部分加水分解縮合物、すなわちシロキサンとしては、上記シラン化合物の部分加水分解縮合物が挙げられる。該シロキサンの数平均分子量は特に制限されるものでないが、１００〜２，０００であり、１５０〜２，０００が好ましい。また、上記の加水分解性オルガノシラン化合物が２個〜１００個、好ましくは２〜２０個重合したオリゴマーであるのが好ましい。該シロキサンは、異なる重合度を有する複数種のオリゴマーの混合物であってもよい。
【００２９】
（Ｃ）成分は、１種単独でも２種以上を組み合わせて使用してもよい。また、本発明の効果を妨げない範囲で、一分子中に加水分解性基を２個有するシラン化合物及び／またはシロキサンを併用してもよい。
【００３０】
（Ｃ）成分の配合量は、（Ａ）成分１００質量部に対して０．１〜４０質量部であり、好ましくは１〜２０質量部である。（Ｃ）成分の配合量が上記下限値の０．１質量部未満では、硬化性や保存性の低下を招くおそれがある。また、上記上限値の４０質量部を超えると、価格的に不利になるばかりか、硬化物の伸びが低下したり、耐久性の悪化を招いたりするおそれがある。特に、（Ｂ）成分中の加水分解性基の個数が（Ａ）成分中の水酸基の個数を上回るような量とすることが好ましい。
【００３１】
［（Ｄ）成分  粉体の三次元網状構造オルガノポリシロキサン樹脂］
次に、（Ｄ）成分はＲ２３ＳｉＯ１／２単位及びＳｉＯ４／２単位を含み、ＳｉＯ４／２単位に対するＲ２３ＳｉＯ１／２単位のモル比が０．５〜１．５であり、かつケイ素原子に結合したヒドロキシ基（シラノール基）を０．０１〜０．１モル／１００ｇ有する、数平均分子量が４，０００〜１０，０００である、粉体の三次元網状構造オルガノポリシロキサン樹脂（式中、Ｒ２は独立に非置換又は置換の炭素数１〜６の１価炭化水素基を表す。）である。（Ｄ）成分において粉体とは、固体かつ、平均粒径１〜２００μｍ、好ましくは２〜１００μｍ、より好ましくは３〜５０μｍ、更に好ましくは５〜２５μｍ程度の微粉末をいう。（Ｄ）成分の微粉末の平均粒径は、例えば、レーザー光回折法による粒度分布測定における累積重量平均径：D５０（又はメジアン径）等として測定することができる。（Ｄ）成分は本発明の組成物に良好な耐ＬＬＣ性能を付与する。
【００３２】
前記Ｒ２は、炭素数１〜６の非置換又は置換の１価炭化水素基を示し、Ｒ２としては、例えばメチル基、エチル基、プロピル基、ブチル基、ｎ−ヘキシル基等のアルキル基、シクロヘキシル基等のシクロアルキル基、ビニル基、アリル基等のアルケニル基、フェニル基等のアリール基が挙げられ、またこれらの基の水素原子の一部又は全部をハロゲン原子等で置換したクロロメチル基等が挙げられる。これらＲ２としては、メチル基、エチル基、プロピル基、フェニル基が好ましく、メチル基、フェニル基が特に好ましい。
【００３３】
（Ｄ）成分の三次元網状構造オルガノポリシロキサン樹脂の、ＳｉＯ４／２単位に対するＲ２３ＳｉＯ１／２単位のモル比は０．５〜１．５の範囲であり、好ましくは０．６〜１．３の範囲であり、特に好ましくは０．７〜１．２の範囲である。ＳｉＯ４／２単位に対するＲ２３ＳｉＯ１／２単位のモル比が０．５より小さいと、得られる室温硬化性オルガノポリシロキサン組成物の耐ＬＬＣ性能が不十分となり、１．５を超えると該組成物の保存安定性が不十分となる。
【００３４】
（Ｄ）成分の三次元網状構造のオルガノポリシロキサン樹脂としてはＲ２３ＳｉＯ２／２単位とＳｉＯ４／２単位を含み、さらにＲ６２ＳｉＯ２／２単位とＲ７ＳｉＯ３／２単位とを含んでもよい。Ｒ６、Ｒ７は独立に非置換又は置換の炭素数１〜６の１価炭化水素基を表す。その場合、ＳｉＯ４／２単位に対するＲ６２ＳｉＯ２／２単位のモル比は、０より多く１．０以下であり、０より多く０．８以下が好ましい。またＳｉＯ４／２単位に対するＲ７ＳｉＯ３／２単位のモル比は、０より多く１．０以下であり、０より多く０．８以下であることが好ましい。
【００３５】
Ｒ６、Ｒ７は、炭素数１〜６の非置換又は置換の１価炭化水素基を示し、Ｒ６、Ｒ７としては、いずれも、メチル基、エチル基、プロピル基、ブチル基、ｎ−ヘキシル基等のアルキル基、シクロヘキシル基等のシクロアルキル基、ビニル基、アリル基等のアルケニル基、フェニル基等のアリール基が挙げられ、またはこれらの基の水素原子の一部又は全部をハロゲン原子等で置換したクロロメチル基等が挙げられる。これらＲ６、Ｒ７としては、メチル基、エチル基、プロピル基、フェニル基、特に好ましくは、メチル基、フェニル基が特に好ましい。
【００３６】
また、（Ｄ）成分の粉体の三次元網状構造オルガノポリシロキサン樹脂（いわゆる粉体状シリコーンレジン）に含まれるケイ素原子に結合したヒドロキシ基、すなわちシラノール基が０．０１〜０．１モル／１００ｇ存在し、好ましくは０．０２〜０．０９モル／１００ｇ、より好ましくは０．０３〜０．０８モル／１００ｇ存在する。シラノール基が０．１モル／１００ｇより多く存在すると、得られる室温硬化性オルガノポリシロキサン組成物の保存安定性が悪化し、シラノール基が０．０１モル／１００ｇより少ないと該組成物に十分な耐ＬＬＣ性能を与えられない場合がある。
【００３７】
（Ｄ）成分の粉体の三次元網状構造オルガノポリシロキサン樹脂としては、数平均分子量が４,０００〜１０,０００であり、好ましくは５,０００〜８,０００である。（Ｄ）成分の数平均分子量や数平均重合度は、通常、トルエン、テトラヒドロフラン（ＴＨＦ）等を展開溶媒としたゲルパーミエーションクロマトグラフィー（ＧＰＣ）分析におけるポリスチレン換算の数平均分子量や数平均重合度として求めることができる。
【００３８】
本発明では、上記の三次元網状構造オルガノポリシロキサン樹脂を粉末にして用いる。（Ｄ）成分の粉体の三次元網状構造オルガノポリシロキサン樹脂は、１個の加水分解性基を有する１官能性トリオルガノシランを、４個の加水分解性基で置換された４官能性シランと共に、有機溶媒中で共加水分解して縮合させることによって得られる三次元網状オルガノポリシロキサン樹脂が、有機溶媒中に溶解した溶液である三次元網状オルガノポリシロキサン樹脂溶液、あるいは三次元網状オルガノポリシロキサン樹脂が有機溶媒中で膨潤又は分散した三次元網状オルガノポリシロキサン樹脂懸濁液から、有機溶媒を除去するとともに微粉末化し、粉体（固体として微粉末化）にしたものである。
【００３９】
ここで、共加水分解反応に用いられる有機溶媒は、（Ｄ）成分である三次元網状オルガノポリシロキサン樹脂を溶解させることが必要である。典型的な有機溶媒としては、トルエン、キシレン等の芳香族系溶媒、クロロホルム、ジクロロメタン等のハロゲン系溶媒、シクロヘキサンやエチルシクロヘキサン、イソパラフィン等の炭化水素系溶媒が挙げられる。
【００４０】
また、粉体化する手法としてはミルによる物理破砕法、スプレードライ法、超音波破砕法などが挙げられるが、これらに限ったものではない。
【００４１】
（Ｄ）成分の配合量としては、（Ａ）成分のオルガノポリシロキサン１００質量部に対して好ましくは３〜２０質量部であり、さらに好ましくは５〜１５質量部である。配合量が３質量部未満の場合、得られる組成物に十分な耐ＬＬＣ性能を与えられない。２０質量部を超える場合は、価格面で不利になるばかりか、組成物の保存安定性が悪化する恐れがある。また本発明の（Ｄ）成分は、粉末として添加される。これにより本発明は、（Ｄ）成分を上記の範囲内の添加量をトルエン等の有機溶媒中に完全に溶解させた状態で添加する場合と比較して良好な耐ＬＬＣ性能を発揮し、かつ環境保護の観点からも好ましい室温硬化性オルガノポリシロキサン組成物を提供できる。
【００４２】
［（Ｅ）成分  シランカップリング剤及び／又はその部分加水分解縮合物］
（Ｅ）成分は、下記一般式（２）で示されるシランカップリング剤（即ち、官能性基含有一価炭化水素基を有する加水分解性オルガノシラン化合物）及び／又はその部分加水分解縮合物であり、本組成物に良好な接着性を発現させるための必須成分である。
Ｒ３Ｒ４ｂＳｉ（ＯＲ５）３−ｂ          （２）
（式（２）中、Ｒ３は、窒素原子、硫黄原子及び酸素原子から選ばれるいずれか一つ以上の原子を少なくとも１個有する炭素数は１〜２０の一価炭化水素基である。Ｒ５、Ｒ４は、それぞれ独立に、炭素数１〜１０の非置換又は置換一価炭化水素基であり、ｂは０、１又は２である。）
【００４３】
上記式（２）中、Ｒ３は窒素原子、硫黄原子及び酸素原子から選ばれる原子を含むイソシアネート基以外の官能性基（例えば、非置換又は置換アミノ基、非置換又は置換イミノ基、アミド基、ウレイド基、メルカプト基、エポキシ基、（メタ）アクリロキシ基等）を少なくとも１個有する炭素数１〜２０の一価炭化水素基であり、具体的には、β−（２，３−エポキシシクロヘキシル）エチル基、β−（３，４−エポキシシクロヘキシル）エチル基、γ−グリシドキシプロピル基、γ−（メタ）アクリロキシプロピル基、γ−アクリロキシプロピル基、Ｎ−β（アミノエチル）−γ−アミノプロピル基、γ−アミノプロピル基、Ｎ−フェニル−γ−アミノプロピル基、γ−ウレイドプロピル基、γ−メルカプトプロピル基、γ−イソシアネートプロピル基等の窒素原子、硫黄原子及び酸素原子から選ばれる原子の少なくとも１つを含む炭素数３〜２０、特に炭素数８〜１４の一価炭化水素基が挙げられる。
【００４４】
また、式（２）中、Ｒ５、Ｒ４は、それぞれ独立に、炭素数１〜１０、好ましくは炭素数１〜６の非置換又は置換一価炭化水素基である。その構造は、上述した式（１）のＲ１と同様に説明できる。Ｒ４、Ｒ５としては特にメチル基、エチル基、プロピル基、イソプロピル基が好ましい。
【００４５】
（Ｅ）成分のシランカップリング剤の具体例としては、窒素原子、硫黄原子及び酸素原子から選ばれるいずれか一つ以上の原子を少なくとも１個有する炭素数１〜２０の一価炭化水素基を１つ含み、ケイ素原子に結合したオルガノオキシ基を１〜３個含む加水分解性シラン化合物であれば、いずれのものも使用可能であるが、その中でも下記一般式（３）で示される加水分解性オルガノシラン化合物及び／又はその部分加水分解縮合物を使用すると、接着性及び耐薬品性が更に向上する。
【化２】
2018184520.tif 000003
【００４６】
（式（３）中、Ｒ８、Ｒ９は、それぞれ独立に、炭素数１〜１０の非置換一価炭化水素基であり、ｃは１〜３の整数である。ただしｃが３であるとき、Ｒ９には水素原子が結合する。該炭化水素基の炭素数は１〜８が好ましく、ｃは、２又は３が好ましい。Ｒ１０は炭素数１〜１０の二価炭化水素基であり、Ｒ１１は芳香環と二価鎖状脂肪族炭化水素基とを含む炭素数７〜１０の二価炭化水素基である。ＮＨ基（イミノ基）及びＮＨ２基（アミノ基）の少なくとも一方は、Ｒ１１の二価鎖状脂肪族炭化水素基を介して芳香環に結合する。上記式（３）で示される本発明の（Ｅ）成分については、詳しくは特開平５−１０５６８９号公報に記載されものを使用できる。
【００４７】
上記式（３）中、Ｒ８、Ｒ９の炭素数１〜１０、特に炭素数１〜８の非置換一価炭化水素基としては、メチル基、エチル基、プロピル基、ブチル基、ヘキシル基等のアルキル基；シクロヘキシル基等のシクロアルキル基；ビニル基、アリル基、プロペニル基、ブテニル基、ヘキセニル基等のアルケニル基；フェニル基、トリル基等のアリール基；ベンジル基、フェニルエチル基等のアラルキル基などが挙げられ、Ｒ８としては、メチル基又はエチル基が好ましく、Ｒ９としては、メチル基が好ましい。なお、Ｒ９は水素原子である場合がある。
【００４８】
また、Ｒ１０の炭素数１〜１０の二価炭化水素基としては、メチレン基、エチレン基、プロピレン基、テトラメチレン基、ヘキサメチレン基、オクタメチレン基、デカメチレン基、２−メチルプロピレン基等のアルキレン基、フェニレン基等のアリーレン基、これらアルキレン基とアリーレン基とが結合した基などが挙げられ、好ましくはメチレン基、エチレン基、プロピレン基であり、特に好ましくはプロピレン基である。
【００４９】
また、Ｒ１１の芳香環を含む炭素数７〜１０の二価炭化水素基としては、芳香環と二価鎖状脂肪族炭化水素基とが結合した基が好ましく、例えば下記の各式で示されるものが挙げられる。
−Ｃ６Ｈ４−ＣＨ２−
−Ｃ６Ｈ４−ＣＨ２−ＣＨ２−
−Ｃ６Ｈ４−ＣＨ２−ＣＨ２−ＣＨ２−
−ＣＨ２−Ｃ６Ｈ４−
−ＣＨ２−Ｃ６Ｈ４−ＣＨ２−
−ＣＨ２−Ｃ６Ｈ４−ＣＨ２−ＣＨ２−
−ＣＨ２−Ｃ６Ｈ４−ＣＨ２−ＣＨ２−ＣＨ２−
−ＣＨ２−ＣＨ２−Ｃ６Ｈ４−
−ＣＨ２−ＣＨ２−Ｃ６Ｈ４−ＣＨ２−
−ＣＨ２−ＣＨ２−Ｃ６Ｈ４−ＣＨ２−ＣＨ２−
−ＣＨ２−ＣＨ２−ＣＨ２−Ｃ６Ｈ４−
−ＣＨ２−ＣＨ２−ＣＨ２−Ｃ６Ｈ４−ＣＨ２−
これら上記の各式の中で、特に好ましくは−ＣＨ２−Ｃ６Ｈ４−ＣＨ２−である。
【００５０】
式（３）に示すとおり、ＮＨ基とＮＨ２基とは、Ｒ１１を介して結合される。Ｒ１１の芳香環とＮＨ２基とは、Ｒ１１の二価鎖状脂肪族炭化水素基を介して結合される。すなわち二価鎖状脂肪族炭化水素基は、芳香環のＮＨ２基結合側（式（３）において二価鎖状脂肪族炭化水素基の右側）に結合することが好ましい。ただし二価鎖状脂肪族炭化水素基がない場合、芳香環は、直接ＮＨ２基と結合することも許容される。）は、二価鎖状脂肪族炭化水素基やＮＨ２基は、芳香環のオルト位、メタ位、パラ位のいずれに結合してもよい。
【００５１】
上記一般式（３）で示されるシラン化合物としては、下記のものが例示される。
【化３】
2018184520.tif 000004
【化４】
2018184520.tif 000005
【化５】
2018184520.tif 000006
【化６】
2018184520.tif 000007
【化７】
2018184520.tif 000008
【化８】
2018184520.tif 000009
【化９】
2018184520.tif 000010
【化１０】
2018184520.tif 000011
【化１１】
2018184520.tif 000012
【化１２】
2018184520.tif 000013
【化１３】
2018184520.tif 000014
【化１４】
2018184520.tif 000015
【化１５】
2018184520.tif 000016
【化１６】
2018184520.tif 000017
【化１７】
2018184520.tif 000018
【化１８】
2018184520.tif 000019
【化１９】
2018184520.tif 000020
【化２０】
2018184520.tif 000021
【化２１】
2018184520.tif 000022
【化２２】
2018184520.tif 000023
【化２３】
2018184520.tif 000024
【化２４】
2018184520.tif 000025
【化２５】
2018184520.tif 000026
【化２６】
2018184520.tif 000027
【化２７】
2018184520.tif 000028
【化２８】
2018184520.tif 000029
【化２９】
2018184520.tif 000030
【化３０】
2018184520.tif 000031
【化３１】
2018184520.tif 000032
【化３２】
2018184520.tif 000033
【化３３】
2018184520.tif 000034
【化３４】
2018184520.tif 000035
【化３５】
2018184520.tif 000036
【化３６】
2018184520.tif 000037
【化３７】
2018184520.tif 000038
【化３８】
2018184520.tif 000039
【化３９】
2018184520.tif 000040
【化４０】
2018184520.tif 000041
【化４１】
2018184520.tif 000042
【化４２】
2018184520.tif 000043
【化４３】
2018184520.tif 000044
【化４４】
2018184520.tif 000045
【化４５】
2018184520.tif 000046
【化４６】
2018184520.tif 000047
【化４７】
2018184520.tif 000048
【化４８】
2018184520.tif 000049
【化４９】
2018184520.tif 000050
【化５０】
2018184520.tif 000051
【化５１】
2018184520.tif 000052
【化５２】
2018184520.tif 000053
【化５３】
2018184520.tif 000054
【化５４】
2018184520.tif 000055
【化５５】
2018184520.tif 000056
【化５６】
2018184520.tif 000057
【化５７】
2018184520.tif 000058
【化５８】
2018184520.tif 000059
【化５９】
2018184520.tif 000060
【化６０】
2018184520.tif 000061
【化６１】
2018184520.tif 000062
【００５２】
（Ｅ）成分のシランカップリング剤及び／又はその部分加水分解縮合物は、１種でもよく、２種以上を併用してもよい。（Ｅ）成分の配合量は、（Ａ）成分のオルガノポリシロキサン１００質量部に対して０．０１〜５質量部であり、好ましくは０．１〜３質量部である。（Ｅ）成分の配合量が０．０１質量部未満では、硬化物が十分な接着性能を示さないものとなり、５質量部を超えて配合すると、硬化後のゴム強度が低下したり、硬化性が低下したりする。
【００５３】
［（Ｆ）成分  硬化触媒］
（Ｆ）成分は硬化触媒である。硬化触媒としては、組成物の硬化促進剤として従来から一般的に使用されている縮合触媒を使用できる。例えばジブチルスズメトキサイド、ジブチルスズジアセテート、ジブチルスズジオクテート、ジブチルスズジラウレート、ジオクチルスズジラウレート、ジオクチルスズジオクテート、ジメチルスズジメトキサイド、ジメチルスズジアセテート等の有機スズ化合物；テトラプロピルチタネート、テトラブチルチタネート、テトラ−２−エチルヘキシルチタネート、ジメトキシチタンジアセチルアセトナート等の有機チタン化合物；ヘキシルアミン、３−アミノプロピルトリメトキシシラン、テトラメチルグアニジルプロピルトリメトキシシラン等のアミン化合物やこれらの塩などが挙げられ、これらの１種を単独で又は２種以上を組み合わせて使用することができる。
【００５４】
（Ｆ）成分の配合量は、（Ａ）成分１００質量部に対して０．０１〜２０質量部であり、好ましくは０．０５〜５質量部であり、さらに好ましくは０．１〜２質量部である。（Ｆ）成分の配合量が上記下限値の０．０１質量部未満であると、触媒効果が得られない。また、（Ｄ）成分の量が上記上限値の２０質量部を超えると、室温硬化性オルガノポリシロキサン組成物の接着性が低下したり、保存性が悪化する場合がある。
【００５５】
また、本発明の室温硬化性オルガノポリシロキサン組成物には、成分（Ａ）〜（Ｆ）以外に一般に知られている添加剤を、本発明の目的を損なわない範囲で使用しても差し支えない。添加剤としては、チクソ性向上剤としてのポリエーテル、可塑剤としてのシリコーンオイル、イソパラフィン等が挙げられ、必要に応じて顔料、染料、蛍光増白剤等の着色剤、防かび剤、抗菌剤、海洋生物忌避剤等の生理活性添加剤を添加できる。さらに、ブリードオイルとしてのフェニルシリコーンオイル、フロロシリコーンオイル、シリコーンと非相溶の有機液体等の表面改質剤、トルエン、キシレン、溶剤揮発油、シクロヘキサン、メチルシクロヘキサン、低沸点イソパラフィン等の溶剤も添加できる。
【００５６】
本発明の自動車ＬＬＣシール用オルガノポリシロキサン組成物は、室温硬化性の組成物であり、その硬化条件は本発明の作用効果を得られる限り限定されない。例えば、本発明の室温硬化性オルガノポリシロキサン組成物を深さ２ｍｍの型枠に流し込み、２３℃、５０％ＲＨで５日間養生することによって、厚さ２ｍｍの本発明の室温硬化性オルガノポリシロキサン組成物の硬化物（シリコーンゴムシート）を得ることができる。
【００５７】
また、本発明の自動車ＬＬＣシール用室温硬化性オルガノポリシロキサン組成物は、自動車ＬＬＣシール材として好適に用いられ、特に、耐ＬＬＣ性能に優れると共に、良好な接着性と硬化性を与える。
【実施例】
【００５８】
以下、実施例及び比較例を示して本発明を具体的に説明するが、本発明は下記の実施例に制限されるものではない。なお、実施例及び比較例はすべて適切な混合機として、プラネタリミキサー（（株）井上製作所製）を用いた。混合は、温度条件２５℃で、成分が均質に混合されるまで所要時間行われた。
【００５９】
本発明に用いられる各成分は、所定の構造や物性を満たす複数の化合物からそれぞれ選択されうる。従って本明細書中では、同じ成分として異なる化合物が適用される態様を区別するため、各成分に枝番を付した。例えば、（Ｂ−１）と（Ｂ−２）と（Ｂ−３）とで示される化合物は、いずれも（Ｂ）成分を意味する。ただし当該枝番は、単に、使用される化合物の識別を目的とするものに過ぎない。各実施例と比較例とで用いた（Ａ）成分ないし（Ｆ）成分を表１に示す。また、下記実施例と比較例との説明中、Ｍｅはメチル基を示す。
【００６０】
特に記載のない限り、粘度などの物性値は、２３℃での値を示した。粘度は、回転粘度計による測定値である。
【００６１】
本発明の（Ｄ）成分である粉体の三次元網状構造オルガノポリシロキサン樹脂（粉体シリコーンレジン）は、有機溶媒に溶解している三次元網状構造オルガノポリシロキサン樹脂の溶液から有機溶媒を除去した後、析出した固体の三次元網状構造オルガノポリシロキサン樹脂を破砕用ミル（商品名；ワンダークラッシャー、大阪ケミカル（株）製）を用いて１０，０００ｒｐｍで、１０分間破砕し、本発明の（Ｄ）成分として使用した。
【００６２】
すべての実施例と比較例とにおいて、単に分子量、と記載される場合、数平均分子量を意味する。分子量の測定は、下記の方法で行った。テトラヒドロフランを展開溶媒としてゲルパーミエーションクロマトグラフィ分析において、東ソー株式会社製のカラム：ＴＳＫｇｅｌ  Ｓｕｐｅｒ  Ｈ２５００（１本）及びＴＳＫｇｅｌ  Ｓｕｐｅｒ  ＨＭ−Ｎ（１本）、溶媒：テトラヒドロフラン、流量：０．６ｍＬ／ｍｉｎ、検出器：ＲＩ（４０℃）、カラム温度４０℃、注入量５０μＬ、サンプル濃度０．３質量％の条件にて測定した標準ポリスチレン換算での数平均分子量を示す。
（Ｄ）成分の平均粒径は、レーザー光回折法による粒度分布測定装置（マルバーン社製、マスターサイザー3000AeroS）を用いて分散空気圧２ｂａｒの条件下で測定した累積重量平均径：D５０の値を示す。
【００６３】
［実施例１］
（Ａ−１）２３℃における粘度が５，０００ｍＰａ・ｓの分子鎖両末端がシラノール基で封鎖されたジメチルポリシロキサン１００質量部に、（Ｂ−１）表面が脂肪酸にて処理された重質炭酸カルシウム（商品名；ＭＣコートＳ−２０、丸尾カルシウム（株）製）４０質量部と、（Ｂ−２）表面が脂肪酸にて処理されたコロイド質炭酸カルシウム（商品名；カーレックス３００、丸尾カルシウム（株）製）６０質量部、（Ｂ−３）粉状カーボンブラック（デンカブラック粉状、デンカ（株）製）１０質量部を加えて混合した後、（Ｃ−１）ビニルトリス（メチルエチルケトオキシム）シラン７質量部を加え、減圧下で混合した。
【００６４】
次に、（Ａ−１）と（Ｂ−１）と（Ｂ−２）と（Ｂ−３）と（Ｃ−１）との混合物に、（Ｄ−１）Ｍｅ３ＳｉＯ１／２単位、及びＳｉＯ４／２単位から成り、分子量が約６，４００で、かつ、シラノール基含有量が０．０７ｍｏｌ／１００ｇであり、粉体の三次元網状構造オルガノポリシロキサン樹脂（平均粒径；６．５μｍ）を１０質量部加え、減圧下で混合した。さらに、（Ｅ−１）キシリレンジアミンと３−クロロプロピルトリメトキシシランの脱塩酸反応により得られた化合物（商品名；ＣＦ−７３、信越化学工業（株）製）１質量部と、（Ｆ−１）ジオクチルスズジバーサテート０．１質量部とを加え、減圧下で完全に混合し、組成物１を得た。
【００６５】
［実施例２］
（Ａ−１）２３℃における粘度が５，０００ｍＰａ・ｓの分子鎖両末端がシラノール基で封鎖されたジメチルポリシロキサン１００質量部に、（Ｂ−１）表面が脂肪酸にて処理された重質炭酸カルシウム（商品名；ＭＣコートＳ−２０、丸尾カルシウム（株）製）１００質量部と、（Ｂ−３）粉状カーボンブラック（デンカブラック粉状、デンカ（株）製）１０質量部を加えて混合した後、（Ｃ−２）ビニルトリイソプロペノキシシラン６質量部を加え、減圧下で混合した。
【００６６】
次に、（Ａ−１）と（Ｂ−１）と（Ｂ−３）と（Ｃ−２）との混合物に、（Ｄ−２）Ｍｅ３ＳｉＯ１／２単位、及びＳｉＯ４／２単位から成り、分子量が約５，５００で、かつ、シラノール基含有量が０．０３ｍｏｌ／１００ｇであり、粉体の三次元網状構造オルガノポリシロキサン樹脂（平均粒径；７．１μｍ）を１０質量部加え減圧下で混合した。さらに、（Ｅ−１）キシリレンジアミンと３−クロロプロピルトリメトキシシランの脱塩酸反応により得られた化合物（商品名；ＣＦ−７３、信越化学工業（株）製）１質量部と、（Ｆ−２）テトラメチルグアニジルプロピルトリメトキシシラン０．６質量部とを加え、減圧下で完全に混合し、組成物２を得た。
【００６７】
［実施例３］
（Ａ−１）２３℃における粘度が５，０００ｍＰａ・ｓの分子鎖両末端がシラノール基で封鎖されたジメチルポリシロキサン１００質量部に、（Ｃ−３）ビニルトリメトキシシラン７質量部、（Ｆ−２）テトラメチルグアニジルプロピルトリメトキシシラン０．６質量部を加え混合し、（Ｂ−１）表面が脂肪酸にて処理された重質炭酸カルシウム（商品名；ＭＣコートＳ−２０、丸尾カルシウム（株）製）４０質量部と、（Ｂ−２）表面が脂肪酸にて処理されたコロイド質炭酸カルシウム（商品名；カーレックス３００、丸尾カルシウム（株）製）６０質量部、（Ｂ−３）粉状カーボンブラック（デンカブラック粉状、デンカ（株）製）１０質量部を加えて減圧下で混合した。
【００６８】
次に、（Ａ−１）と（Ｃ−３）と（Ｆ−２）と（Ｂ−１）と（Ｂ−２）と（Ｂ−３）との混合物に、（Ｄ−１）Ｍｅ３ＳｉＯ１／２単位、及びＳｉＯ４／２単位から成り、分子量が約６，４００で、かつ、シラノール基含有量が０．０７ｍｏｌ／１００ｇであり、粉体の三次元網状構造オルガノポリシロキサン樹脂（平均粒径；６．５μｍ）を１０質量部加え減圧下で混合した。さらに、（Ｅ−１）キシリレンジアミンと３−クロロプロピルトリメトキシシランの脱塩酸反応により得られた化合物（商品名；ＣＦ−７３、信越化学工業（株）製）１質量部を加え、減圧下で完全に混合し、組成物３を得た。
【００６９】
［実施例４］
（Ａ−１）２３℃における粘度が５，０００ｍＰａ・ｓの分子鎖両末端がシラノール基で封鎖されたジメチルポリシロキサン１００質量部に、（Ｂ−１）表面が脂肪酸にて処理された重質炭酸カルシウム（商品名；ＭＣコートＳ−２０、丸尾カルシウム（株）製）１００質量部と、（Ｂ−３）粉状カーボンブラック（デンカブラック粉状、デンカ（株）製）１０質量部を加えて混合した後、（Ｃ−２）ビニルトリイソプロペノキシシラン６質量部を加え、減圧下で混合した。
【００７０】
次に、（Ａ−１）と（Ｂ−１）と（Ｂ−３）と（Ｃ−２）との混合物に、（Ｄ−３）Ｍｅ３ＳｉＯ１／２単位、及びＳｉＯ４／２単位から成り、分子量が約７，５００で、かつ、シラノール基含有量が０．０６ｍｏｌ／１００ｇである粉体の三次元網状構造オルガノポリシロキサン樹脂（平均粒径；５．９μｍ）を１０質量部加え、減圧下で混合した。さらに、（Ｅ−１）キシリレンジアミンと３−クロロプロピルトリメトキシシランの脱塩酸反応により得られた化合物（商品名；ＣＦ−７３、信越化学工業（株）製）１質量部と、（Ｅ−２）３−アミノプロピルトリメトキシシラン（商品名；ＫＢＭ−９０３、信越化学工業（株）製）０．５質量部、（Ｆ−２）テトラメチルグアニジルプロピルトリメトキシシラン０．６質量部とを加え、減圧下で完全に混合し、組成物４を得た。
【００７１】
［比較例１］
（Ａ−１）２３℃における粘度が５，０００ｍＰａ・ｓの分子鎖両末端がシラノール基で封鎖されたジメチルポリシロキサン１００質量部に、（Ｂ−１）表面が脂肪酸にて処理された重質炭酸カルシウム（商品名；ＭＣコートＳ−２０、丸尾カルシウム（株）製）４０質量部と、（Ｂ−２）表面が脂肪酸にて処理されたコロイド質炭酸カルシウム（商品名；カーレックス３００、丸尾カルシウム（株）製）６０質量部、（Ｂ−３）粉状カーボンブラック（デンカブラック粉状、デンカ（株）製）１０質量部を加えて混合した後、（Ｃ−１）ビニルトリス（メチルエチルケトオキシム）シラン７質量部を加え、減圧下で混合した。
【００７２】
次に、（Ａ−１）と（Ｂ−１）と（Ｂ−２）と（Ｂ−３）と（Ｃ−１）との混合物に、（Ｅ−１）キシリレンジアミンと３−クロロプロピルトリメトキシシランの脱塩酸反応により得られた化合物（商品名；ＣＦ−７３、信越化学工業（株）製）１質量部と、（Ｆ−１）ジオクチルスズジバーサテート０．１質量部とを加え、減圧下で完全に混合し、組成物５を得た。
【００７３】
［比較例２］
（Ａ−１）２３℃における粘度が５，０００ｍＰａ・ｓの分子鎖両末端がシラノール基で封鎖されたジメチルポリシロキサン１００質量部に、（Ｂ−１）表面が脂肪酸にて処理された重質炭酸カルシウム（商品名；ＭＣコートＳ−２０、丸尾カルシウム（株）製）１００質量部と、（Ｂ−３）粉状カーボンブラック（デンカブラック粉状、デンカ（株）製）１０質量部を加えて混合した後、（Ｃ−２）ビニルトリイソプロペノキシシラン６質量部を加え、減圧下で混合した。
【００７４】
次に、（Ａ−１）と（Ｂ−１）と（Ｂ−３）と（Ｃ−２）との混合物に、（Ｄ−４）Ｍｅ３ＳｉＯ１／２単位、及びＳｉＯ４／２単位から成り、分子量が約１，５００で、かつ、シラノール基含有量が０．１６ｍｏｌ／１００ｇであり、粉体状の三次元網状構造オルガノポリシロキサン樹脂（平均粒径；６．６μｍ）を１０質量部加え減圧下で混合した。さらに、（Ｅ−１）キシリレンジアミンと３−クロロプロピルトリメトキシシランの脱塩酸反応により得られた化合物（商品名；ＣＦ−７３、信越化学工業（株）製）１質量部と、（Ｆ−２）テトラメチルグアニジルプロピルトリメトキシシラン０．６質量部とを加え、減圧下で完全に混合し、組成物６を得た。
【００７５】
［比較例３］
（Ａ−１）２３℃における粘度が５，０００ｍＰａ・ｓの分子鎖両末端がシラノール基で封鎖されたジメチルポリシロキサン１００質量部に、（Ｂ−１）表面が脂肪酸にて処理された重質炭酸カルシウム（商品名；ＭＣコートＳ−２０、丸尾カルシウム（株）製）１００質量部と、（Ｂ−３）粉状カーボンブラック（デンカブラック粉状、デンカ（株）製）１０質量部を加えて混合した後、（Ｃ−２）ビニルトリイソプロペノキシシラン６質量部を加え、減圧下で混合した。
【００７６】
次に、（Ａ−１）と（Ｂ−１）と（Ｂ−３）と（Ｃ−２）との混合物に、（Ｄ−５）Ｍｅ３ＳｉＯ１／２単位、及びＳｉＯ４／２単位から成り、分子量が約１３，５００で、かつ、シラノール基含有量が０．０１ｍｏｌ／１００ｇであり、粉体の三次元網状構造オルガノポリシロキサン樹脂（平均粒径；７．４μｍ）を１０質量部加え減圧下で混合し、（Ｅ−１）キシリレンジアミンと３−クロロプロピルトリメトキシシランの脱塩酸反応により得られた化合物（商品名；ＣＦ−７３、信越化学工業（株）製）１質量部と、（Ｆ−２）テトラメチルグアニジルプロピルトリメトキシシラン０．６質量部とを加え、減圧下で完全に混合し、組成物７を得た。
【００７７】
［比較例４］
（Ａ−１）２３℃における粘度が５，０００ｍＰａ・ｓの分子鎖両末端がシラノール基で封鎖されたジメチルポリシロキサン１００質量部に、（Ｂ−１）表面が脂肪酸にて処理された重質炭酸カルシウム（商品名；ＭＣコートＳ−２０、丸尾カルシウム（株）製）４０質量部と、（Ｂ−２）表面が脂肪酸にて処理されたコロイド質炭酸カルシウム（商品名；カーレックス３００、丸尾カルシウム（株）製）６０質量部、（Ｂ−３）粉状カーボンブラック（デンカブラック粉状、デンカ（株）製）１０質量部を加えて混合した後、（Ｃ−１）ビニルトリス（メチルエチルケトオキシム）シラン７質量部を加え、減圧下で混合した。
【００７８】
次に、（Ａ−１）と（Ｂ−１）と（Ｂ−２）と（Ｂ−３）と（Ｃ−１）との混合物に、（Ｄ−１）Ｍｅ３ＳｉＯ１／２単位、及びＳｉＯ４／２単位から成り、分子量が約６，４００で、かつ、シラノール基含有量が０．０７ｍｏｌ／１００ｇであり、粉体の三次元網状構造オルガノポリシロキサン樹脂（平均粒径；６．５μｍ）を１０質量部加え減圧下で混合し、（Ｅ−１）キシリレンジアミンと３−クロロプロピルトリメトキシシランの脱塩酸反応により得られた化合物（商品名；ＣＦ−７３、信越化学工業（株）製）１質量部と、（Ｆ−１）ジオクチルスズジバーサテート０．００５質量部とを加え、減圧下で完全に混合し、組成物８を得た。
【００７９】
［比較例５］
（Ａ−１）２３℃における粘度が５，０００ｍＰａ・ｓの分子鎖両末端がシラノール基で封鎖されたジメチルポリシロキサン１００質量部に、（Ｂ−１）表面が脂肪酸にて処理された重質炭酸カルシウム（商品名；ＭＣコートＳ−２０、丸尾カルシウム（株）製）１００質量部と、（Ｂ−３）粉状カーボンブラック（デンカブラック粉状、デンカ（株）製）１０質量部を加えて混合した後、（Ｃ−２）ビニルトリイソプロペノキシシラン６質量部を加え、減圧下で混合した。
【００８０】
次に、（Ａ−１）と（Ｂ−１）と（Ｂ−３）と（Ｃ−２）との混合物に、Ｍｅ３ＳｉＯ１／２単位、及びＳｉＯ４／２単位から成り、分子量が約５，５００で、かつ、シラノール基含有量が０．０３ｍｏｌ／１００ｇである三次元網状構造オルガノポリシロキサン樹脂がトルエン中に完全に溶解した６０質量％トルエン溶液を１６．５質量部（該溶液中の非粉体状三次元網状構造オルガノポリシロキサン樹脂量；１０質量部）加え減圧下で混合した。上記溶液は、三次元網状構造オルガノポリシロキサン樹脂を完全に溶解させたのち添加した。（Ｅ−１）キシリレンジアミンと３−クロロプロピルトリメトキシシランの脱塩酸反応により得られた化合物（商品名；ＣＦ−７３、信越化学工業（株）製）１質量部と、（Ｆ−２）テトラメチルグアニジルプロピルトリメトキシシラン０．６質量部とを加え、減圧下で完全に混合し、組成物９を得た。
【００８１】
［試験方法］
上記実施例１〜４と、比較例１〜５で調製された組成物１〜９（自動車ＬＬＣシール用室温硬化性オルガノポリシロキサン組成物）を、それぞれ深さ２ｍｍの型枠に流し込み、２３℃、５０％ＲＨで７日間養生して２ｍｍ厚のゴムシート（室温硬化性オルガノポリシロキサン組成物含有硬化物）を得た。
【００８２】
ＪＩＳ  Ａ  ５７５８に規定される方法に準じてタックフリータイム（指触乾燥時間）を測定し、ＪＩＳ  Ｋ  ６２４９に準じて２ｍｍ厚シートのゴム物性（硬さ、切断時伸び、引張り強度）を測定した。
【００８３】
硬化速度試験は、内径が１０ｍｍのガラスシャーレに組成物１〜９をそれぞれ充填し、２３℃、５０％ＲＨで１日静置後に空気に触れた部分から硬化して厚さを測定して行った。
【００８４】
初期シール性の試験は、耐圧試験により行った。試験装置には、ＪＩＳ  Ｋ  ６８２０に規定されている耐圧試験用フランジ圧力容器に類似する圧力容器を用いた。該圧力容器は、内径５８ｍｍ、外径８０ｍｍ、高さ１０ｍｍの上側フランジと加圧口とを有する上側容器と、上側フランジと同寸法の下側フランジを有する下側容器とからなり、下側フランジのシール面のインナー側縁部には、幅３ｍｍ、深さ３ｍｍの環状の切り欠きが円周に沿って設けられている。この下側容器の下側フランジのシール面をトルエンにより洗浄した。その後、上記組成物１〜９を、下側容器の下側フランジのシール面が十分に満たされるだけの塗布量で塗布し、下側フランジのシール面中央部にビード状に塗布した。塗布後直ちに、圧力容器の上側容器を、上側フランジと下側フランジのシール面とが当接するように、下側容器に載せ、２０．５０ｍｍの鉄製スペーサーを設置して４本の締め付けボルトを組み付けた。当該スペーサーにより上側と下側とのシール面間は０．５ｍｍの間隔が生じているが、耐圧試験をより過酷にする、いわゆる促進試験である。いずれも２３℃、５０％ＲＨで３０分間静置して、組成物１〜９を硬化させた後、上側容器の加圧口から気体を挿入し、組成物１〜９の硬化物（シール剤）が耐えうる気体圧をシール強度とし、１００ｋＰａ以上のものを合格と判定した。
【００８５】
また、これらの組成物より、幅２５ｍｍ、長さ１００ｍｍのアルミニウム及び自動車電装部品用樹脂として有力視されているナイロン６６（ＰＡ６６）（商品名；ザイデル８０Ｇ３３ＨＳ１Ｌ、デュポン（株）製）、ポリブチレンテレフタラート（ＰＢＴ）（商品名；ジュラネックス３３００、ポリプラスチックス（株）製）を試験片として、それぞれ同材の試験片同士を、組成物１〜９を用いて、各試験片の接着面積２．５ｍｍ２、接着厚さ１ｍｍで接着したせん断接着試験体１〜２７を作製した。試験体１〜９の試験片はアルミニウムであり、試験体１０〜１８の試験片はＰＡ６６であり、試験体１９〜２７の試験片はＰＢＴである。試験体１〜２７を、いずれも２３℃、５０％ＲＨで４日間養生した。これらの試験体を用いてアルミニウム及び各樹脂に対するせん断接着力と凝集破壊率をＪＩＳ  Ｋ  ６２４９に規定する方法に準じて測定し、凝集破壊率を比較した。
【００８６】
また、耐ＬＬＣ性能を確認するため、得られた組成物１〜９の硬化物のシリコーンゴムシート及びせん断接着試験体１〜２７とをロングライフクーラントの水道水５０％溶液［商品名：トヨタスーパーロングライフクーラント］に浸漬し、耐圧容器を用いて、１２０℃にて２４０時間経過させ、シートと試験体との硬化物を劣化させて、その後製造初期と同様の試験を行うことで、せん断接着力と凝集破壊率を測定し、耐ＬＬＣ性能の確認試験を行った。
【００８７】
【表１】
2018184520.tif 000063
【００８８】
これらの結果を以下の表２に示す。
【００８９】
【表２】
2018184520.tif 000064
【００９０】
実施例１〜４では良好な耐ＬＬＣ性能、接着性、初期シール性を示した。一方、比較例１〜３では耐ＬＬＣ性能に乏しく、比較例４では接着性や初期シール性が悪化した。特に粉体の三次元構造網状オルガノポリシロキサン樹脂未添加の比較例１では、耐ＬＬＣ性能が著しく悪化する結果となった。比較例５では三次元構造網状オルガノポリシロキサン樹脂を完全に溶解させた６０％トルエン溶液を使用しているが、粉体の三次元構造網状オルガノポリシロキサン樹脂を使用した実施例１〜４の方が、耐ＬＬＣ性能に優れる結果となった。また、比較例５ではＶＯＣを組成物中に含むことから、環境保護の観点から好ましくない。耐ＬＬＣ試験後のＰＡ６６、ＰＢＴせん断試験はせん断試験片自体の劣化が激しく、測定できなかった。
【００９１】
以上の結果より、ＶＯＣ含有量が極めて少ない本発明による自動車ＬＬＣシール用室温硬化性オルガノポリシロキサン組成物が有効であることがわかった。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
（Ａ）下記一般式（１）で示される２３℃における粘度が２，０００ｍＰａ・ｓ以上のオルガノポリシロキサン：１００質量部、
ＨＯ−（ＳｉＲ１２Ｏ）ａ−Ｈ          （１）
（式（１）中、Ｒ１は炭素数１〜１０の非置換又は置換一価炭化水素基であり、各Ｒ１は互いに同一であっても異種の基であってもよい。ａは１００以上の整数である。）
（Ｂ）無機質充填剤：１〜５００質量部、
（Ｃ）ケイ素原子に結合した加水分解性基を分子中に３個以上有する加水分解性オルガノシラン化合物及び／又は該加水分解性オルガノシラン化合物の部分加水分解縮合物：０．１〜４０質量部、
（Ｄ）Ｒ２３ＳｉＯ１／２単位及びＳｉＯ４／２単位を含み、ＳｉＯ４／２単位に対するＲ２３ＳｉＯ１／２単位のモル比が０．５〜１．５であり、かつケイ素原子に結合したヒドロキシ基を０．０１〜０．１モル／１００ｇ有する、数平均分子量が４，０００〜１０，０００である粉体の三次元網状構造オルガノポリシロキサン樹脂：３〜２０質量部、
（式中、Ｒ２は独立に非置換又は置換の炭素数１〜６の１価炭化水素基を表す。）
（Ｅ）下記一般式（２）で示されるシランカップリング剤及び／又はその部分加水分解縮合物：０．０１〜５質量部、
Ｒ３Ｒ４ｂＳｉ（ＯＲ５）３−ｂ          （２）
（式（２）中、Ｒ３は、窒素原子、硫黄原子及び酸素原子から選ばれるいずれか一つ以上の原子を少なくとも１個有する炭素数１〜２０の一価炭化水素基である。Ｒ５、Ｒ４は、それぞれ独立に、炭素数１〜１０の非置換又は置換一価炭化水素基である。ｂは０、１又は２である。）、及び
（Ｆ）硬化触媒：０．０１〜２０質量部
を含有する自動車ロングライフクーラントシール用室温硬化性オルガノポリシロキサン組成物。
【請求項２】
（Ｄ）成分の粉体の三次元網状構造オルガノポリシロキサン樹脂が、更に、Ｒ６２ＳｉＯ２／２単位及びＲ７ＳｉＯ３／２単位を含み、ＳｉＯ４／２単位に対するＲ６２ＳｉＯ２／２単位のモル比が０より多く１．０以下であり、ＳｉＯ４／２単位に対するＲ７ＳｉＯ３／２単位のモル比が０より多く１．０以下である、請求項１に記載の自動車ロングライフクーラントシール用室温硬化性オルガノポリシロキサン組成物。
【請求項３】
（Ｂ）成分の無機質充填剤が、表面処理剤により処理された、炭酸カルシウム、煙霧質シリカ、沈降性シリカ、カーボンブラック及び酸化アルミニウムから選択される少なくとも１種である請求項１又は請求項２に記載の自動車ロングライフクーラントシール用室温硬化性オルガノポリシロキサン組成物。
【請求項４】
（Ｅ）成分のシランカップリング剤が、下記一般式（３）
【化１】
2018184520.tif 000066
（式（３）中、Ｒ８、Ｒ９は、それぞれ独立に、炭素数１〜１０の非置換一価炭化水素基であり、ｃは１〜３の整数である。Ｒ１０は炭素数１〜１０の二価炭化水素基であり、Ｒ１１は芳香環と二価鎖状脂肪族炭化水素基とを含む炭素数７〜１０の二価炭化水素基である。ＮＨ基及びＮＨ２基の少なくとも一方は、Ｒ１１の二価鎖状脂肪族炭化水素基を介して芳香環に結合する。）で示される加水分解性オルガノシラン化合物及び／又はその部分加水分解縮合物を含有するものである請求項１ないし請求項３のいずれか一項に記載の自動車ロングライフクーラントシール用室温硬化性オルガノポリシロキサン組成物。
【請求項５】
請求項１ないし請求項４のいずれか１項に記載の自動車ロングライフクーラントシール用室温硬化性オルガノポリシロキサン組成物を含む硬化物である自動車ロングライフクーラントシール材。
【手続補正２】
【補正対象書類名】明細書
【補正対象項目名】００１１
【補正方法】変更
【補正の内容】
【００１１】
〔４〕
本発明は、（Ｅ）成分のシランカップリング剤が、下記一般式（３）
【化１】
2018184520.tif 000067
（式（３）中、Ｒ８、Ｒ９は、それぞれ独立に、炭素数１〜１０の非置換一価炭化水素基であり、ｃは１〜３の整数である。Ｒ１０は炭素数１〜１０の二価炭化水素基であり、Ｒ１１は芳香環と二価鎖状脂肪族炭化水素基とを含む炭素数７〜１０の二価炭化水素基である。ＮＨ基及びＮＨ２基の少なくとも一方は、Ｒ１１の二価鎖状脂肪族炭化水素基を介して芳香環に結合する。）
で示される加水分解性オルガノシラン化合物及び／又はその部分加水分解縮合物を含有するものである〔１〕ないし〔３〕のいずれか一つに記載の自動車ロングライフクーラントシール用室温硬化性オルガノポリシロキサン組成物を包含する。
【手続補正３】
【補正対象書類名】明細書
【補正対象項目名】００４３
【補正方法】変更
【補正の内容】
【００４３】
上記式（２）中、Ｒ３は窒素原子、硫黄原子及び酸素原子から選ばれる原子を含むイソシアネート基以外の官能性基（例えば、非置換又は置換アミノ基、非置換又は置換イミノ基、アミド基、ウレイド基、メルカプト基、エポキシ基、（メタ）アクリロキシ基等）を少なくとも１個有する炭素数１〜２０の一価炭化水素基であり、具体的には、β−（２，３−エポキシシクロヘキシル）エチル基、β−（３，４−エポキシシクロヘキシル）エチル基、γ−グリシドキシプロピル基、γ−（メタ）アクリロキシプロピル基、γ−アクリロキシプロピル基、Ｎ−β（アミノエチル）−γ−アミノプロピル基、γ−アミノプロピル基、Ｎ−フェニル−γ−アミノプロピル基、γ−ウレイドプロピル基、γ−メルカプトプロピル基等の窒素原子、硫黄原子及び酸素原子から選ばれる原子の少なくとも１つを含む炭素数３〜２０、特に炭素数８〜１４の一価炭化水素基が挙げられる。
【手続補正４】
【補正対象書類名】明細書
【補正対象項目名】００４６
【補正方法】変更
【補正の内容】
【００４６】
（式（３）中、Ｒ８、Ｒ９は、それぞれ独立に、炭素数１〜１０の非置換一価炭化水素基であり、ｃは１〜３の整数である。該炭化水素基の炭素数は１〜８が好ましく、ｃは、２又は３が好ましい。Ｒ１０は炭素数１〜１０の二価炭化水素基であり、Ｒ１１は芳香環と二価鎖状脂肪族炭化水素基とを含む炭素数７〜１０の二価炭化水素基である。ＮＨ基（イミノ基）及びＮＨ２基（アミノ基）の少なくとも一方は、Ｒ１１の二価鎖状脂肪族炭化水素基を介して芳香環に結合する。上記式（３）で示される本発明の（Ｅ）成分については、詳しくは特開平５−１０５６８９号公報に記載されものを使用できる。